(57)【要約】【課題】より高い加工精度を実現でき、ドリル手段の寿命を延ばすことができ、更には、リサイクル性にも優れた、プリント基板の穴あけ加工方法を提供する。【解決手段】プリント基板１・・・上に、シート本体２ａと、シート本体２ａの一方の表面に、ポリビニルブチラール樹脂にカルナウバろうを添加した樹脂層２ｂとを備える、シート２を敷き、シート２の上から、ドリル手段Ｄを用い、シート２を挿通するようにして、プリント基板１・・・に穴を形成する。 【選択図】図１
2006310626.tif 000002
【特許請求の範囲】
【請求項１】
プリント基板上に、シート本体と、前記シート本体の一方の表面に、ポリビニルブチラール樹脂にカルナウバろうを添加した樹脂層とを備える、シートを敷き、前記シートの上から、ドリル手段を用い、前記シートを挿通するようにして、前記プリント基板に穴を形成する、プリント基板の穴あけ加工方法。
【請求項２】
プリント基板上に、シート本体と、前記シート本体の一方の表面に、ポリアクリル酸ソーダにカルナウバろうを添加した樹脂層とを備える、シートを敷き、前記シートの上から、ドリル手段を用い、前記シートを挿通するようにして、前記プリント基板に穴を形成する、プリント基板の穴あけ加工方法。
【請求項３】
前記樹脂層に、更に、ポリ乳酸を添加した、請求項２に記載のプリント基板の穴あけ加工方法。
【請求項４】
シート本体と、前記シート本体の一方の表面に、ポリビニルブチラール樹脂にカルナウバろうを添加した樹脂層とを備える、プリント基板の穴あけ加工シート。
【請求項５】
シート本体と、前記シート本体の一方の表面に、ポリアクリル酸ソーダにカルナウバろうを添加した樹脂層とを備える、プリント基板の穴あけ加工シート。
【請求項６】
前記樹脂層に、更に、ポリ乳酸を添加した、請求項５に記載のプリント基板の穴あけ加工用シート。
【発明の詳細な説明】
【技術分野】
【０００１】
本発明は、プリント基板の穴あけ加工方法及びプリント基板の穴あけ加工シートに関し、特に、より高い加工精度を実現でき、ドリル手段の寿命を延ばすことができ、更には、リサイクル性にも優れた、プリント基板の穴あけ加工方法及びこれに用いるプリント基板の穴あけ加工用シートに関する。
【背景技術】
【０００２】
近時、携帯電話やデジタルカメラその他の電子機器の小型化、軽量化及び高性能化が、一層、進んできている。
【０００３】
このような電子機器を製造するために、プリント基板の導通穴（スルーホール）も小径化の傾向にあり、プリント基板の導通穴（スルーホール）を形成する技術に、高品質化や、ドリルの高寿命化が要求されるようになってきている。
【０００４】
図５は、従来のプリント基板の穴あけ加工方法の一例を概略的に説明する説明図である。
【０００５】
従来、プリント基板１０１・・・に穴を形成する際には、図５に示すように、プリント基板１０１・・・を積層し、一番上に位置するプリント基板１０１上に、シート１０２を敷き、シート１０２の上から、ドリル手段Ｄを用い、シート１０２を挿通するようにして、プリント基板１０１に穴を形成している。
【０００６】
尚、図５中、１０３で示す部材は、下板を示している。
【０００７】
下板１０３としては、例えば、ベークライト製のものが用いられる。
【０００８】
シート１０２としては、例えば、アルミニウムなどの金属シート（箔）の片面に、有機物層を形成したものが用いられている。
【０００９】
有機物層としては、例えば、水溶性ポリマーが用いられる。
【００１０】
そのような水溶性ポリマーとしては、ポリエーテルエステルと、水溶性滑剤とを含有する組成物が用いられる。
【００１１】
ポリエーテルエステルには、例えば、数平均分子量１００００以上のポリエチレンオキサイドを混合される。
【００１２】
また、水溶性滑剤としては、例えば、数平均分子量１０００〜９０００のポリエチレングリコール、ポリオキシエチレンのモノエーテル、ポリオキシエチレンのエステル、ポリオキシエチレンソルビタンモノステアレート、ポリグリセリンモノステアレート及びポリオキシエチレンプロピレンブロックポリマーからなる群から選択された1種もしくは２種以上が用いられる。
【特許文献１】特開２００２−３０１６９４号公報
【発明の開示】
【発明が解決しようとする課題】
【００１３】
しかしながら、上記した、従来のプリント基板の穴あけ加工方法を用いた場合であっても、加工精度や、ドリル手段の寿命の点等からは、更に改良・改善する必要がある。
【００１４】
本発明は、以上の問題を解決するためになされたものであって、より高い加工精度を実現でき、ドリル手段の寿命を延ばすことができ、更には、リサイクル性にも優れた、プリント基板の穴あけ加工方法及びこれに用いるプリント基板の穴あけ加工用シートを提供することを目的としている。
【課題を解決するための手段】
【００１５】
請求項１に記載のプリント基板の穴あけ加工方法は、プリント基板上に、シート本体と、シート本体の一方の表面に、ポリビニルブチラール樹脂にカルナウバろうを添加した樹脂層とを備える、シートを敷き、シートの上から、ドリル手段を用い、シートを挿通するようにして、プリント基板に穴を形成する。
【００１６】
ここで、本明細書で用いる、「ポリビニルブチラール樹脂」は、アセタール化度が、６モル／％以上１０モル／％以下の範囲にあるものを用いるのが、好ましい。
【００１７】
また、ポリビニルブチラール樹脂と、カルナウバろうとの配合割合は、ポリビニルブチラール樹脂１００重量部に対し、カルナウバろうが、５０重量部以上１５０重量部以下の範囲とすることが、好ましい。
【００１８】
請求項２に記載のプリント基板の穴あけ加工方法は、プリント基板上に、シート本体と、シート本体の一方の表面に、ポリアクリル酸ソーダにカルナウバろうを添加した樹脂層とを備える、シートを敷き、シートの上から、ドリル手段を用い、シートを挿通するようにして、プリント基板に穴を形成する。
【００１９】
ポリアクリル酸ソーダと、カルナウバろうとの配合割合は、ポリアクリル酸ソーダ１００重量部に対し、カルナウバろうが、５０重量部以上１５０重量部以下の範囲とすることが、好ましい。
【００２０】
請求項３に記載のプリント基板の穴あけ加工方法は、請求項２に記載のプリント基板の穴あけ加工方法の、樹脂層に、更に、ポリ乳酸を添加した。
【００２１】
ポリアクリル酸ソーダ、カルナウバろう及びポリ乳酸の配合割合は、ポリアクリル酸ソーダ１００重量部に対し、カルナウバろうが、７０重量部以上１５０重量部以下、ポリ乳酸が、１０重量部以上５０重量部以下の範囲とすることが、好ましい。
【００２２】
請求項４に記載のプリント基板の穴あけ加工シートは、シート本体と、シート本体の一方の表面に、ポリビニルブチラール樹脂にカルナウバろうを添加した樹脂層とを備える。
【００２３】
請求項５に記載のプリント基板の穴あけ加工シートは、シート本体と、シート本体の一方の表面に、ポリアクリル酸ソーダにカルナウバろうを添加した樹脂層とを備える。
【００２４】
請求項６に記載のプリント基板の穴あけ加工シートは、請求項５に記載のプリント基板の穴あけ加工用シートの、樹脂層に、更に、ポリ乳酸を添加した。
【００２５】
尚、シート本体としては、例えば、金属シート（箔）を用いる。
【００２６】
より具体的に説明すると、シート本体としては、例えば、アルミニウム製のものを用いるのが、好ましい。
【００２７】
シート本体として、アルミニウム製のものを用いる場合、アルミニウムの純度は、９９．５％以上であることが好ましく、９９．７％以上であることが更に好ましい。
【００２８】
シート本体の厚さは、０．０２ｍｍ以上１．０ｍｍ以下の範囲であることが好ましい。
【００２９】
シート本体の厚さが、０．０２ｍｍ未満の場合には、穴あけ加工の際のドリル手段の直進性が得られないので、好ましくないからであり、また、シート本体の厚さが、１．００ｍｍを超える場合には、穴あけ加工の際に、ドリル手段の摩耗が多くなり、好ましくない。
【００３０】
また、本明細書で用いる、「カルナウバろう」は、ヤシ科ブラジルロウヤシ（Ｃｏｐｅｒｎｉｃｉａ  ｃｅｒｉｆｅｒａ  ＭＡＲＴ．）（パーム樹）の葉より、剥ぎ取ったもの、若しくは熱時水で分離したものを、精製して得られたものであり、主成分は、ヒドロキシセロチン酸セリルである。
【００３１】
また、カルナウバろうの粒径は、２μｍ以上６μｍ以下の範囲であることが好ましい。
【００３２】
これは、カルナウバろうの粒径が、２μｍ未満の場合は、穴あけ加工の際の潤滑性が悪くなり好ましくなく、また、カルナウバろうの粒径が、６μｍを超えると、樹脂層中における分散性が悪くなり、また、樹脂層の外観が悪くなり、好ましくないからである。
【００３３】
また、シート本体の上に形成する樹脂層の膜厚は、２μｍ以上３０μｍ以下の範囲にすることが、好ましい。
【発明の効果】
【００３４】
請求項１に記載のプリント基板の穴あけ加工方法では、シートとして、シート本体の一方の表面に、ポリビニルブチラール樹脂にカルナウバろうを添加した樹脂層を備えるものを用いている。
【００３５】
また、請求項２に記載のプリント基板の穴あけ加工方法では、シートとして、シート本体の一方の表面に、ポリアクリル酸ソーダにカルナウバろうを添加した樹脂層を備えるものを用いている。
【００３６】
これらの発明で用いる、樹脂層は、いずれも、シート部材に薄膜に形成できる。従って、シート部材にこれらの樹脂層を薄膜に形成したシートをプリント基板上に敷き、シートの上から、ドリル手段を用い、シートを挿通するようにして、プリント基板に穴を形成した場合、プリント基板に穴を形成する際に発生する切り屑の排出性能に優れており、プリント基板に穴を形成する際の、ドリル手段に対し、潤滑効果、冷却効果が得られるので、ドリル寿命の向上が期待でき、また、プリント基板に形成する穴の形成位置精度が向上する。
【００３７】
また、これらの樹脂層は、いずれも、シート本体に対し、密着性に優れている。しかも、これらの樹脂層は、いずれも、膜強度が高いので、ドリル手段を用い、プリント基板に穴を形成する際に、高い加工精度で、プリント基板に穴を形成することができる。
【００３８】
また、これらの樹脂層は、いずれも、ドリル手段を用い、シートを挿通するようにして、プリント基板に穴を形成する際に、樹脂層が潤滑性を発揮することで、発熱が抑えられ、この結果、ドリル手段に対するシート本体やプリント基板の溶着を低減できる結果、ドリル手段の寿命を長くすることができる。
【００３９】
請求項３に記載のプリント基板の穴あけ加工方法では、シートとして、シート本体の一方の表面に、ポリアクリル酸ソーダにカルナウバろう及び乳酸を添加した樹脂層を備えるものを用いている。
【００４０】
この樹脂層は、ポリアクリル酸ソーダに、カルナウバろう及び乳酸を添加した結果、膜強度が更に高くなっており、また、シート本体への密着性が更に向上している。この結果、ドリル手段を用い、プリント基板に穴を形成する際に、高い加工精度で、プリント基板に穴を形成することができる。
【００４１】
また、樹脂層中に乳酸を含ませた結果、この樹脂層には、廃棄後、生体分解性が優れている。
【００４２】
請求項４に記載のプリント基板の穴あけ加工用シートは、シート本体の一方の表面に、ポリビニルブチラール樹脂にカルナウバろうを添加した樹脂層を備えるものを用いている。
【００４３】
請求項５に記載のプリント基板の穴あけ加工用シートは、シート本体の一方の表面に、ポリアクリル酸ソーダにカルナウバろうを添加した樹脂層を備えるものを用いている。
【００４４】
これらの発明で用いる、樹脂層は、いずれも、シート部材に薄膜に形成できる。従って、シート部材にこれらの樹脂層を薄膜に形成したシートをプリント基板上に敷き、シートの上から、ドリル手段を用い、シートを挿通するようにして、プリント基板に穴を形成した場合、プリント基板に穴あけ加工する際に、樹脂層がドリル手段に巻き付くことがなく、切り屑の排出能に優れている。
【００４５】
また、これらの樹脂層は、いずれも、シート本体に対し、密着性に優れている。しかも、これらの樹脂層は、いずれも、膜強度が高いので、ドリル手段を用い、プリント基板に穴を形成する際に、ドリル手段の食い付き性が向上するため、高い加工精度で、プリント基板に穴を形成することができる。
【００４６】
また、これらの樹脂層は、いずれも、ドリル手段を用い、シートを挿通するようにして、プリント基板に穴を形成する際に、潤滑性を発揮することで、ドリル手段に対するシート本体やプリント基板の溶着を低減でき、また、プリント基板に穴を形成する際に発生する切り屑の排出能に優れているので、ドリル手段の寿命を長くすることができる。
【００４７】
請求項６に記載のプリント基板の穴あけ加工用シートでは、シートとして、シート本体の一方の表面に、ポリアクリル酸ソーダにカルナウバろう及び乳酸を添加した樹脂層を備えるものを用いている。
【００４８】
この樹脂層は、ポリアクリル酸ソーダに、カルナウバろう及び乳酸を添加した結果、膜強度が更に高くなっており、また、シート本体への密着性が更に向上している。この結果、ドリル手段を用い、プリント基板に穴を形成する際に、高い加工精度で、プリント基板に穴を形成することができる。
【００４９】
また、樹脂層中に乳酸を含ませた結果、この樹脂層には、廃棄後、生体分解性が優れている、という効果もある。
【発明を実施するための最良の形態】
【００５０】
以下、本発明に係るプリント基板の穴あけ加工方法の一例を図面を参照しながら更に詳しく説明する。
【００５１】
図１は、本発明に係るプリント基板の穴あけ加工方法の一例を概略的に説明する説明図である。
【００５２】
プリント基板１・・・に穴ｈを形成する際には、プリント基板１・・・を積層し、一番上に位置するプリント基板１上に、本発明に係るプリント基板の穴あけ加工用シート２を敷き、本発明に係るプリント基板の穴あけ加工用シート２の上から、ドリル手段Ｄを用い、本発明に係るプリント基板の穴あけ加工用シート２を挿通するようにして、プリント基板１・・・に穴を形成する。
【００５３】
尚、図１中、３で示す部材は、下板を示している。
【００５４】
下板３としては、例えば、ベークライト製のものが用いられる。
【００５５】
本発明に係るプリント基板の穴あけ加工方法は、この方法に用いる、プリント基板の穴あけ加工用シート２の構成が、従来のプリント基板の穴あけ加工方法と特に異なっている。
【００５６】
図２は、本発明に係るプリント基板の穴あけ加工用シートの構成を模式的に示す断面図である。
【００５７】
このプリント基板の穴あけ加工用シート２は、シート本体２ａと、シート本体２ａ上に形成された樹脂層２ｂとを備える。
【００５８】
この樹脂層２ｂとしては、ポリビニルブチラール樹脂にカルナウバろうを添加したものや、ポリアクリル酸ソーダにカルナウバろうを添加したものや、ポリアクリル酸ソーダに、カルナウバろうとポリ乳酸とを添加したものを用いられる。
【００５９】
樹脂層２ｂとして、ポリビニルブチラール樹脂にカルナウバろうを添加したものを用いる場合、ポリビニルブチラール樹脂と、カルナウバろうとの配合割合は、ポリビニルブチラール樹脂１００重量部に対し、カルナウバろうが、７０重量部以上１５０重量部以下の範囲とすることが、好ましい。
【００６０】
また、樹脂層２ｂとして、ポリアクリル酸ソーダにカルナウバろうを添加したものを用いる場合は、ポリアクリル酸ソーダと、カルナウバろうとの配合割合は、ポリアクリル酸ソーダ１００重量部に対し、カルナウバろうが、７０重量部以上１５０重量部以下の範囲とすることが、好ましい。
【００６１】
また、樹脂層２ｂとして、ポリアクリル酸ソーダに、カルナウバろうとポリ乳酸とを添加したものを用いる場合は、ポリアクリル酸ソーダと、カルナウバろうと、ポリ乳酸との配合割合は、ポリアクリル酸ソーダ１００重量部に対し、カルナウバろうが、ポリアクリル酸ソーダ、カルナウバろう及びポリ乳酸の配合割合は、ポリアクリル酸ソーダ１００重量部に対し、カルナウバろうが、７０重量部以上１５０重量部以下、ポリ乳酸が、１０重量部以上５０重量部以下の範囲とすることが、好ましい。
【００６２】
本発明に係るプリント基板の穴あけ加工用シート２は、母材樹脂（ポリビニルブチラール樹脂又はポリアクリル酸ソーダ）２ａ中に、カルナウバろうの粒子４・・・が分散した構造、又はポリアクリル酸ソーダ中に、カルナウバろうの粒子４・・・とポリ乳酸とが分散した構造になっている。
【００６３】
樹脂層２ｂの膜厚は、２μｍ以上１０μｍ以下の範囲にすることが、好ましい。
【００６４】
カルナウバろう４・・・の粒径は、２μｍ以上６μｍ以下の範囲であることが好ましい。
【００６５】
シート本体２ａとしては、例えば、アルミニウム製のものを用いるのが、好ましい。
【００６６】
シート本体２ａとして、アルミニウム製のものを用いる場合、アルミニウムの純度は、９９．５％以上であることが好ましく、９９．７％以上であることが更に好ましい。
【００６７】
シート本体２ａの厚さは、０．０２ｍｍ以上１．０ｍｍ以下の範囲であることが好ましい。
【００６８】
また、シート本体２ａ上に樹脂層２ｂを形成する方法としては、ポリビニルブチラール樹脂にカルナウバろう４・・・を添加したものに水を加え、ポリビニルブチラール樹脂水溶液中にカルナウバろう粒子４・・・を分散させたもの、ポリアクリル酸ソーダにカルナウバろう４・・・を添加したものに水を加え、ポリアクリル酸ソーダ水溶液中にカルナウバろう粒子４・・・を分散させたもの、及び、ポリアクリル酸ソーダにカルナウバろう４・・・とポリ乳酸（図示せず。）とを添加したものに水を加え、ポリビニルブチラール樹脂水溶液中にカルナウバろう粒子４・・・とポリ乳酸（図示せず。）とが分散させたもののいずれかを所定の粘度を有するようにして準備し、これを、バーコート法や、ロールコート法その他の塗布方法（塗布装置）を用い、シート本体２ａ上に塗布した後、乾燥させる方法を挙げることができる。
【００６９】
次に、具体的な実施例に基づいて、本発明に係るプリント基板の穴あけ加工方法について説明する。
（実施例１）
本発明に係るプリント基板の穴あけ加工シート２の樹脂層２ｂは、以下の方法により調製した。
【００７０】
実験例１では、ポリビニルブチラール樹脂として、アセタール化度が、６モル／％以上１０モル／％以下の範囲にあるものを用いた。
【００７１】
この例では、ポリビニルブチラール樹脂１００重量部に対し、カルナウバろうが、７１重量部を用いた。
【００７２】
カルナウバろうの平均粒径は、３．８μｍであった。
【００７３】
次に、ポリビニルブチラール樹脂と、カルナウバろうとの混合物を水に溶かして、ポリビニルブチラール樹脂とカルナウバろうとの混合物の水溶液を準備した。
【００７４】
ポリビニルブチラール樹脂溶液として、ポリビニルブチラール樹脂が、２５重量％の溶液を準備し、また、カルナウバろう溶液として、３０重量％の溶液を準備し、ポリビニルブチラール樹脂とカルナウバろうとの水溶液中のポリビニルブチラール樹脂の重量％が、１３．６重量％となり、カルナウバろうの重量％が、９．６重量％となるように調製した。
【００７５】
次に、シート本体２ａとして、純度が、９９．５％のアルミニウムシートを用意した。
【００７６】
シート本体２ａとして、その厚さが、０．２ｍｍのものを用いた。
【００７７】
次に、シート本体２ａに、上記により調製した、ポリビニルブチラール樹脂と、カルナウバろうとの混合物の水溶液を塗布した。
【００７８】
シート本体２への樹脂層の塗布は、バーコート法を用いることによって行った。
【００７９】
この方法により、シート本体の上に樹脂層を、その厚さが１２μmとなるように塗布した。
【００８０】
尚、この実験例１では、シート本体２への樹脂層の塗布は、バーコート法を用いることによって行ったが、シート本体２への樹脂層の塗布は、バーコート法に限定されることはなく、特に以下の場合に限定されることは無いが、例えば、ロールコート法などを用いても良い。
【００８１】
次に、樹脂層を塗布したアルミニウムシートを、乾燥機内に収容し、８０℃で、３０分間、樹脂層を乾燥させた。
【００８２】
以上により、本発明に係るプリント基板の穴あけ加工シートを準備した。
【００８３】
次に、図１に示すように、最下層に、下板３として、ベークライト板を用意し、その上に、穴あけ加工を行う、複数のプリント基板１・・・を積層（この例では、穴あけを行うプリント基板１・・・を１０枚を重ねている。）し、積層したプリント基板１・・・の両端を基準ピンで固定し、本発明に係るプリント基板の穴あけ加工シート２を、積層したプリント基板１・・・の一番上に位置するプリント基板１上に、その両端をガムテープ（図示せず。）で固定した。
【００８４】
また、穴位置精度測定用に座標系を生成するため、穴あけ後、Ｘ軸に相当する穴を、直径３．１７５mmのドリルを用いて２箇所あけた。
【００８５】
尚、プリント基板、ベークライト板は、温度や湿度の影響を非常に受けやすいため、実験は、室温が２２℃±２℃、湿度が６５％±５％、測定室は室温が２０℃±１℃、湿度が５０％±５％の部屋で行なった。
【００８６】
今回の実験では、ドリル手段として、ドリル径がφ０．３mmのものを用いた。
【００８７】
切削速度は、１５０m/分で行った。
【００８８】
穴あけ位置の加工精度の評価は、穴あけ加工シートに、４０００箇所の目標位置を設定し、４０００箇所の目標位置にドリル手段で孔あけ加工をし、積層した複数のプリント基板の上から１０枚目のプリント基板における、その目標位置からのバラツキにより評価した。
【００８９】
結果を、図３に示す。
（実施例２）
実施例１とは、ポリビニルブチラール樹脂をポリアクリル酸ソーダに代える以外は同様にして、穴あけ加工シートを作製した。
【００９０】
この例では、ポリアクリル酸ソーダ１００重量部に対し、カルナウバろうを、１０２重量部を用いた。
【００９１】
カルナウバろうの平均粒径は、２．６μｍであった。
【００９２】
次に、ポリアクリル酸ソーダと、カルナウバろうとの混合物を水に溶かして、ポリアクリル酸ソーダとカルナウバろうとの混合物の水溶液を準備した。
【００９３】
ポリアクリル酸ソーダとカルナウバろうとの水溶液中のポリアクリル酸ソーダの重量％は、１３．５重量％であり、カルナウバろうの重量％は、１３．８重量％であった。
【００９４】
次に、この穴あけ加工シートを用いて、実施例１と同様の評価試験を行った。
【００９５】
結果を、図３に示す。
（実施例３）
実施例１とは、ポリビニルブチラール樹脂をポリアクリル酸ソーダに代え、ポリ乳酸を更に添加する以外は同様にして、穴あけ加工シートを作製した。
【００９６】
この例では、ポリアクリル酸ソーダ、カルナウバろう及びポリ乳酸の配合割合は、ポリアクリル酸ソーダ１００重量部に対し、カルナウバろうが、７０重量部、ポリ乳酸が、３０重量部とした。
【００９７】
次に、この穴あけ加工シートを用いて、実施例１と同様の評価試験を行った。
【００９８】
結果を、図３に示す。
（比較例１〜５）
比較例１として、実施例で用いたアルミニウムシートと同じ規格のアルミニウムシート（厚さ：０．２ｍｍ）の上にバーコート法を用いて、樹脂系（フッ素樹脂（商品名：「テフロン（登録商標）」、デュポン社製）と、ポリアクリル酸ソーダとから形成した樹脂層を塗布したプリント基板の穴あけ加工シートを用意した。
【００９９】
比較例２として、実施例で用いたアルミニウムシートと同じ規格のアルミニウムシート（厚さ：０．２ｍｍ）の上にバーコート法を用いて、高分子系（ポリエチレン）とポリアクリル酸ソーダとから形成した樹脂層を塗布したプリント基板の穴あけ加工シートを用意した。
【０１００】
比較例３として、実施例で用いたアルミニウムシートと同じ規格のアルミニウムシート（厚さ：０．２ｍｍ）の上にバーコート法を用いて、セラミック系（窒化ホウ素）とポリアクリル酸ソーダとから形成した樹脂層を塗布したものを用意した。
【０１０１】
次に、実施例とは、プリント基板の穴あけ加工シートを、これら３種類の加工シートに代える以外は同様にして、プリント基板に穴あけ加工を行った。
【０１０２】
また、比較例４として、アルミニウムシートを穴あけ加工シートとして使用する以外は、実施例と同様にしてプリント基板に穴あけ加工を行った。
【０１０３】
また、比較例５として、穴あけ加工シートを用いない以外は、実施例と同様にして、プリント基板に穴あけ加工を行った。
【０１０４】
結果を、図３に示す。
【０１０５】
図３から明らかなように、シートなしで穴あけを行なった場合（比較例５を参照）には、穴位置精度が６０μm強となり、加工シートを用いた場合と比べて、５割以上も穴位置精度が悪化していることが明らかになった。
【０１０６】
また、本発明に係るプリント基板の穴あけ加工シートを用いた場合（実施例１、実施例２及び実施例３を参照。）は、他の穴あけ加工シートを用いた場合（比較例１、比較例２及び比較例３を参照。）に比べ、穴位置精度の向上が見受けられた。
【０１０７】
また、熱分析結果を検討した所、本発明に係るプリント基板の穴あけ加工シートに用いた樹脂層（実施例１、実施例２及び実施例３）は、約８０℃で一瞬にして溶けるという特性を有していた。
【０１０８】
また、この樹脂層は、摩擦摩耗係数から見ても他のコーティングと比較して極めて値が小さく、工具とプリント基板間に発生する摩擦を軽減する特性があると考えられた。
【０１０９】
一方、セラミック系の樹脂層にシートを用いたものは、穴位置精度がアルミニウムシート（ノンコーティングシート）を用いたものに比べ悪化していることが判った。セラミック系樹脂層は、他の樹脂層と比較して硬く、コーティングの粒子による表面の凸凹が目立っていた。このことからドリルの食いつき性の影響で穴位置精度が悪化したと考えられる。
【０１１０】
以上の発明の実施の形態から明らかなように、本発明に係るプリント基板の穴あけ加工シートを用いれば、プリント基板の穴位置精度が向上する。
【０１１１】
また、図４は、実施例１、実施例２、実施例３、比較例１、比較例２、比較例３、比較例４及び比較例５の評価試験を行った後の、ドリルの摩耗量を示す図である。
【０１１２】
図４から明らかなように、本発明に係るプリント基板の穴あけ加工シートに用いた樹脂層（実施例１、２、３）は、約８０℃で一瞬にして溶けるという特性を有しており、且つ、溶融したカルナウバろうがドリル手段に対する潤滑剤として機能するので、本発明に係るプリント基板の穴あけ加工シートに用いて、プリント基板の穴あけ加工をすれば、ドリル手段の製品寿命が長くすることができる、という効果がある。
【０１１３】
また、本発明に係るプリント基板の穴あけ加工方法で用いる穴あけ加工シート及び本発明に係る穴あけ加工シートでは、シート本体上に形成する樹脂層の母材（マトリクス）樹脂として、水溶性のものを用いている。
【０１１４】
従って、プリント基板の穴あけ加工に使用した後の穴あけ加工シートは、水等を使用すれば、シート本体上に形成する樹脂層をシートから容易に除去できる。
【０１１５】
そして、樹脂層を除去したシート上に、再び、ポリビニルブチラール樹脂にカルナウバろうを添加した樹脂層、ポリアクリル酸ソーダにカルナウバろうを添加した樹脂層、又は、ポリアクリル酸ソーダにカルナウバろうとポリ乳酸とを添加した樹脂層を形成すれば、穴あけ加工用シートを再製することができる。
【０１１６】
このように、本発明に係るプリント基板の穴あけ加工方法で用いる穴あけ加工シート及び本発明に係る穴あけ加工シートは、容易に再製することができるので、使用済みの穴あけ加工用シートを廃棄しなくてよい。
【０１１７】
即ち、本発明に係るプリント基板の穴あけ加工方法で用いる穴あけ加工シート及び本発明に係る穴あけ加工シートでは、シート（例えば、アルミニウム箔）を廃棄せず、リサイクルして使用できる、という効果もある。
【０１１８】
また、上記した発明の実施の最良の形態では、本発明に係るプリント基板の穴あけ加工方法で用いる穴あけ加工シート及び本発明に係る穴あけ加工シートのシート上に形成する樹脂層が、ポリビニルブチラール樹脂にカルナウバろうを添加した樹脂層、ポリアクリル酸ソーダにカルナウバろうを添加した樹脂層、又は、ポリアクリル酸ソーダにカルナウバろうとポリ乳酸とを添加した樹脂層の場合について説明したが、シート上に形成する樹脂層は、これらの樹脂層に限定されることはなく、例えば、ポリビニルブチラール樹脂とポリアクリル酸ソーダとの混合樹脂中にカルナウバろうを添加した樹脂層や、ポリビニルブチラール樹脂とポリアクリル酸ソーダとの混合樹脂中にカルナウバろうとポリ乳酸とを添加した樹脂層であっても良い。
【産業上の利用可能性】
【０１１９】
本発明に係るプリント基板の穴あけ加工方法及びプリント基板の穴あけ加工用シートは、高い加工精度で、プリント基板に穴を形成することができ、また、ドリル手段の寿命を長くすることができるので、プリント基板等に穴を形成する種々の分野に適用できる。
【図面の簡単な説明】
【０１２０】
【図１】本発明に係るプリント基板の穴あけ加工方法を概略的に説明する説明図である。
【図２】本発明に係るプリント基板の穴あけ加工用シートを模式的に示す断面図である。
【図３】穴あけ加工の評価試験結果を示す図である。
【図４】評価試験後のドリル手段の摩耗量を示す図である。
【図５】従来のプリント基板の穴あけ加工方法を概略的に説明する説明図である。
【符号の説明】
【０１２１】
１  プリント基板
２  本発明に係るプリント基板の穴あけ加工用シート
２ａ  シート本体
２ｂ  樹脂層
３  下板
４  カルナウバろうの粒子
【図１】
2006310626.tif 000003
【図２】
2006310626.tif 000004
【図３】
2006310626.tif 000005
【図４】
2006310626.tif 000006
【図５】
2006310626.tif 000007